(57)【特許請求の範囲】
【請求項１】
スケールを除去した動物繊維が、ナイロン又はポリエステルフィラメントに、金属メッキした導電性を有するフィラメント糸からなる芯糸に巻き付いていることを特徴とするコアヤーンを用いたフォーマルウエア用毛織物。
【請求項２】
コアヤーンが、仕上がり密度で経緯とも、２ｃｍ以下の間隔で少なくとも１本織り込まれていることを特徴とする請求項１記載のフォーマルウエア用毛織物。
【請求項３】
コアヤーンとその他の糸を用いた毛織物であって、コアヤーンとその他の糸が同一の繊度を有するものであることを特徴とする請求項１又は２のフォーマルウエア用毛織物。
【発明の詳細な説明】
【０００１】
【発明の属する技術分野】
本発明は、スケールを除去した動物繊維を含むコアヤーンを用いたフォーマルウエア用毛織物に関する。
【０００２】
【従来の技術】
羊毛等の動物繊維は、スケールを有するため、均一な染色、特に濃色染をし難く、また洗濯等における繊維の絡み合いによる収縮の問題もあった。
そこで、動物繊維のスケールを、塩素化処理等によって除去し、繊維表面を平滑にして、防縮性を付与すると同時に染色性も高めるという試みがなされている。しかし、この種の繊維は、表面が平滑になったため、製織した場合には、目ずれを起こし易く、品質のよい製織布を得ることができないため、編物に一部使用されるだけであった。
【０００３】
一方、動物繊維は、優れた物性を有し、風合もよいので、フォーマルウエアとすることが求められるが、通常のスケールを残したままの動物繊維では、前述の如く、染色性等に問題があり、また、仮にある程度の色に染色できたとしても、表面に埃が着きやすいという問題もあり、満足できる製品を得ることはできなかった。
【０００４】
また、特開２００１−１１５３５１号公報には、ウールをアルカリ等でスケール除去した防縮糸を、伸縮性フィラメント糸（スパンデックス糸等）に巻きつけたものが記載されている。しかしこれは、伸縮性あるコアヤーンにおいて、洗濯性が良好で、芯糸が露出しない製品を提供することを目的とするものであり、伸縮性あるコアヤーンという性質上、その用途は編物に限られていた（ [０００７] 参照）。なお、当然のことながら、該公報には、伸縮性フィラメント糸以外の芯糸に関する記載は存在しない。
【０００５】
【発明が解決しようとする課題】
本発明は、羊毛等の動物繊維を使用して、染色性や防縮性に優れ、しかも目ずれを生ずることなく、フォーマルウエア等としても、表面に埃が着きにくく、帯電防止性や電磁波シールド性にも優れた品質のよい毛織物を提供することを課題とする。
【０００６】
【課題を解決するための手段】
本発明者等は、スケールを除去した動物繊維を、導電性を有するフィラメント糸に巻きつけたコアヤーンを用いた毛織物を提供することにより、上記課題を解決した。
【０００７】
すなわち、本発明では、導電性を有するフィラメント糸を芯糸とし、その周囲にスケールを除去した動物繊維を巻き付けたコアヤーンを、少なくとも一部に交織することにより、スケールを除去した動物繊維を使用しながら、目ずれがなく、形状安定性に優れ、しかも表面に埃が着きにくく、帯電防止性や電磁波シールド性にも優れた、品質のよい毛織物の製造を可能とした。
【０００８】
まず本発明のフォーマルウエア用毛織物に用いるコアヤーンは、スケール除去前の動物繊維を、導電性を有するフィラメント糸からなる芯糸に巻きつけ、コアヤーンを製造した後に、スケール除去処理を行ったものであっても構わないが、予めスケールを除去した動物繊維を、導電性を有するフィラメント糸に巻きつけたコアヤーンの方が、動物繊維を、芯糸に巻きつける前に先染めすることができ、均一な染色や濃色染が可能となり、また芯糸に金属が用いられていても、スケール除去処理に際する薬品等による金属の損傷の影響を被らず、制電効果が充分に発揮されるため好ましい。
【０００９】
本発明のフォーマルウエア用毛織物は、前記コアヤーンを織物に、必ずしも１００％使用する必要はなく、その他の糸と交織することもできる。その他の糸は、特に限定されるものではなく、天然繊維や合成繊維からなるものがいずれも使用可能であるが、特に、スケールを除去した動物繊維からなる糸を使用する場合、交織における、目ずれ防止効果が高く、しかも風合いのよい製品を得ることができる。
【００１０】
例えば本発明のフォーマルウエア用毛織物は、前記コアヤーンを織物に、仕上密度で、経緯とも、２ｃｍ以下、特に１ｃｍ以下の間隔に少なくとも１本存在するように織り込まれるのが好ましい。この場合、コアヤーンの織り込み密度は、織物の経緯によって異なってもよい。
【００１１】
本発明では、コアヤーンの存在によって、織組織の主体に、その他の糸として、スケールを除去した動物繊維からなる、表面が平滑な糸を使用しても、織目にずれを生ずることなく、安定した製品を得ることができるのである。
【００１２】
コアヤーンの芯糸となるフィラメント糸は、導電性あるものであればどのようなものであってもよく、例えばナイロン、ポリエステル等の合成繊維糸に金属メッキした糸、ステンレス、銅、アルミニウム等の金属糸がいずれも使用できるが、製品の風合や製織性等の点から、ナイロンやポリエステル等の合成繊維からなるフィラメントに導電性に優れた金属（銅、銀、アルミニウム、ニッケル、クロム等）のメッキを施した糸を使用するのが、好ましい。本発明では、芯糸に導電性を有するフィラメント糸を使用することにより、織物に帯電防止性や電磁波シールド性を付与することが可能となる。
【００１３】
本発明のフォーマルウエア用毛織物に使用するコアヤーンとその他の糸の繊度は、同一であっても、異なってもよいが、無地の礼服等に使用する織物とするには、同一の繊度を有するのが好ましい。この場合、その他の糸とコアヤーンの交織となっていることが外観的に分からないような均一な製品とすることができる。
【００１４】
本発明で使用するスケールを除去した動物繊維とは、スケールを除去されており、防縮性ある動物繊維であればよく、スケールの除去方法は特に限定されない。例えば、塩素化法、塩素化／樹脂法、過硫酸アンモン法、過マンガン酸法（過マンガン酸カリ／塩法
やネバシュリンク加工とも言う）、過マンガン酸カリ／塩法、オゾン法、プラズマ処理、プロテアーゼ処理、およびこれらの組み合わせ等公知の方法で得られた製品がいずれも使用できる。
【００１５】
中でも、塩素化法が、先染めした場合の染着力に優れるため好ましい。
【００１６】
塩素化法としては、種々のものが使用でき、機械設備形態上の分類では、ＰａｄＡｃｉｄ−ＤＣＣＡ加工法，Ｓｐｌｉｔ  Ｐａｄ法、Ｋｒｏｙ／樹脂法、Ｄｅｅｐ−Ｉｎ法、Ｗｏｏｌｃｏｍｂｅｒ’ｓ  ＳＲＷ加工法等が挙げられ、使用する薬品加工剤の種類による分類では、連続次亜塩素酸法等の無機塩素化剤を使用する方法等があり、中でも、連続次亜塩素酸法の一種であるＳｐｌｉｔ  Ｐａｄ法、Ｋｒｏｙ／樹脂法が好ましい。
【００１７】
なお、動物繊維とは、羊毛、モヘア、カシミヤ、アルパカ、ビキュナ、リャマ、ラクダ、ウサギ等のいずれのものでもよいが、本発明では、最も入手し易い羊毛を使用して、高級感ある製品を得ることができる。
【００１８】
なお、スケールを除去した動物繊維は先染めし、その後にコアヤーンに形成したものを、同様に先染めしたその他の糸と交織するのが好ましい。この際、コアヤーンに使用される糸もその他の糸も、同色に染色しておくことにより、フォーマルウエア等としても利用価値の高い、非常に品質のよい濃色無地を得ることができる。
【００１９】
本発明のフォーマルウエア用毛織物は、スケール除去前の動物繊維を、導電性を有するフィラメントに巻きつけたコアヤーンを製織した後に、スケール除去処理を行ったものであっても構わないが、スケール除去した動物繊維が導電性を有するフィラメントに巻きついているコアヤーンを製織した方が、製品化後だけでなく、製織中やスケール除去工程、染色工程での目ずれも防止できるため、好ましい。
【００２０】
導電性を有するフィラメント糸を１００％カバーするようにスケール除去した動物繊維を巻きつけると、金属メッキ糸等の導電性繊維が外から見えず、例えばブラックフォーマル等の礼服は、真っ黒に見えるため、好ましい。
【００２１】
本発明における織物の組織は特に限定されるものではなく、平織、綾織その他、どのようなものであってもよい。
【００２２】
【発明の実施の形態】
次に、本発明の実施例を示す。
実施例１
Ａ）その他の糸として、塩素化法の中のＳｐｌｉｔ  Ｐａｄ法でスケール除去した羊毛糸４０番手（羊毛番手）を、
Ｂ）コアヤーンとして、３０ｄ／１０ｆのナイロンフィラメントに無電解メッキでニッケルメッキし、その上に銀メッキした導電性の糸（メッキ厚０．１〜０．５μｍ）を芯とし、上記と同様の塩素化法でスケール除去した繊度２０．５〜２０．７μｍの羊毛糸を鞘とした、カバー率１００％のコアヤーン４０番手（羊毛番手）を準備し、経緯とも、Ａ）３本、Ｂ）１本の繰り返しで、仕上がりが、経：６７．８本／インチ、緯：６１．２本／インチであるように製織した。なお、Ａ）Ｂ）で使用した羊毛糸はいずれも予め黒色に濃色染色した。これらの糸はスケール除去されているため、均一な濃色染色が可能であった。得られた本発明のフォーマルウエア用毛織物は、全体に羊毛特有の風合のよいものであり、防縮性に優れ、しかも全体に均一な黒色織物となり、また、Ｂ）のコアヤーンの存在で、目ずれや割れのない、非常に品質のよいものであり、フォーマルウエア素材として実用性あるものであった。更に、Ｂ）のコアヤーンの芯糸が導電性あるフィラメントであるため、得られた本発明のフォーマルウエア用毛織物は、熱線反射性、電磁波シールド性や帯電防止性にも優れ、非常に多目的に使用できるものとなった。本実施例で得た織物の帯電防止性はJIS-L-1094摩擦帯電圧測定法で1KV 以下であり、電磁波シールド性はKEC 法で電界波シールド率９０％（20dB）以上であった。
【００２３】
【発明の効果】
本発明のフォーマルウエア用毛織物に用いたコアヤーンは、スケールを除去した動物繊維でありながら、目ずれのない、品質のよい織物を提供できるため、染色性や防縮性に優れた、フォーマルウエア等にも利用できる高級な毛織物を得ることができる。更に、本発明のフォーマルウエア用毛織物は、コアヤーンの芯糸として導電性フィラメントを使用しているため、織物表面に埃が付き難く、熱線反射性、電磁波シールド性や帯電防止性にも優れている。